(57)【要約】【課題】  磁気特性ポテンシャルをほとんど低下させることなく、高保磁力（ＨｃＪ）のフェライト永久磁石の製造を可能とする。【解決手段】  六方晶Ｍ型フェライトを主成分とし、Ｆ：１０〜４００ｐｐｍを含むフェライト永久磁石。  六方晶Ｍ型フェライトが下記の式（Ｉ）で表される組成を有することが好ましい。  Ａ1-xＲx（Ｆｅ12-yＭｅy）zＯ19  …（Ｉ）  ただし、ＡはＳｒ、Ｂａ、Ｃａ及びＰｂから選択される少なくとも１種の元素であって、Ｓｒを必ず含み、Ｒは希土類元素（Ｙを含む）及びＢｉから選択される少なくとも１種の元素であってＬａを必ず含み、ＭｅはＣｏであるかＣｏ及びＺｎである。  ０．０４≦ｘ≦０．９  ０．０４≦ｙ≦１．０  ０．４≦ｘ／ｙ≦５．０  ０．７≦ｚ≦１．２【選択図】      図１
2006165364.tif 000002
【特許請求の範囲】
【請求項１】
六方晶Ｍ型フェライトを主成分とし、Ｆ：１０〜４００ｐｐｍを含むことを特徴とするフェライト永久磁石。
【請求項２】
前記六方晶Ｍ型フェライトが下記の式（Ｉ）で表される組成を有することを特徴とする
請求項１に記載のフェライト永久磁石。
Ａ1-xＲx（Ｆｅ12-yＭｅy）zＯ19  …（Ｉ）
ただし、ＡはＳｒ、Ｂａ、Ｃａ及びＰｂから選択される少なくとも１種の元素であって、Ｓｒを必ず含み、Ｒは希土類元素（Ｙを含む）及びＢｉから選択される少なくとも１種の元素であってＬａを必ず含み、ＭｅはＣｏであるかＣｏ及びＺｎである。
０．０４≦ｘ≦０．９
０．０４≦ｙ≦１．０
０．４≦ｘ／ｙ≦５．０
０．７≦ｚ≦１．２
【請求項３】
Ｆ：５０〜３００ｐｐｍであることを特徴とする請求項１又は２に記載のフェライト永久磁石。
【請求項４】
六方晶Ｍ型フェライトの原料粉末と、フッ素化合物：０．０１〜０．４５ｗｔ％を含む組成物を加圧成形して成形体を得る工程（ａ）と、
前記成形体を所定温度で加熱保持して焼結体を得る工程（ｂ）と、
を備えることを特徴とするフェライト永久磁石の製造方法。
【請求項５】
前記フッ素化合物がＳｒＦ2であることを特徴とする請求項４に記載のフェライト永久磁石の製造方法。
【発明の詳細な説明】
【技術分野】
【０００１】
本発明は、フェライト永久磁石の磁気特性向上に関し、特に磁気特性ポテンシャルを低下させることなく残留磁束密度（Ｂｒ）及び保磁力（ＨｃＪ）のバランスを調整することのできるフェライト永久磁石を提供する。
【背景技術】
【０００２】
フェライト永久磁石には、六方晶系のＳｒフェライトやＢａフェライトがあるが、現在はマグネトプランバイト型（Ｍ型）構造のＳｒフェライト又はＢａフェライトが主に用いられており、これらのフェライト焼結体やボンディッド磁石が製造されている。
フェライト永久磁石を用いるモータ、その他の回転機を設計する場合には、残留磁束密度（Ｂｒ）及び保磁力（ＨｃＪ）という２つの磁気特性を考慮する。つまり、高い残留磁束密度（Ｂｒ）が要求される場合もあれば、高い保磁力（ＨｃＪ）が要求される場合もある。通常、高い残留磁束密度（Ｂｒ）を得ようとすると保磁力（ＨｃＪ）が低下し、逆に高い保磁力（ＨｃＪ）を得ようとすると残留磁束密度（Ｂｒ）が低下する傾向にある。
【０００３】
これまで、フェライト永久磁石において、残留磁束密度（Ｂｒ）及び保磁力（ＨｃＪ）のバランスを調整するため、酸化アルミニウム（Ａｌ2Ｏ3）、酸化クロム（Ｃｒ2Ｏ3）、酸化シリコン（ＳｉＯ2）、酸化カルシウム（ＣａＯ）等の微量の酸化物を添加する方法が従来から行われている（例えば、特開昭５５−１３８２０４号公報（特許文献１）、特開昭６０−１５２００９号公報（特許文献２））。
【０００４】
【特許文献１】特開昭５５−１３８２０４号公報
【特許文献２】特開昭６０−１５２００９号公報
【発明の開示】
【発明が解決しようとする課題】
【０００５】
従来用いられてきた酸化アルミニウム、酸化クロムは、焼結性を抑制する添加物であり、結果的に高保磁力（ＨｃＪ）を実現することができる。
ここで、磁気特性ポテンシャルについて、図２を参照しつつ説明する。
同じ組成を有するフェライト永久磁石であっても、焼成温度を調整することにより、残留磁束密度（Ｂｒ）及び保磁力（ＨｃＪ）の値を変えることができる。例えば、図２の線分ａはその一例を示している。線分ａは、あるフェライト焼結磁石を例えば焼成温度を変えて製造したときの残留磁束密度（Ｂｒ）及び保磁力（ＨｃＪ）の変動を示している。図２の線分ｂ、ｃも同様である。
【０００６】
線分がグラフの右上方にあるほど高い残留磁束密度（Ｂｒ）及び保磁力（ＨｃＪ）を得ることができるので、磁気特性ポテンシャルが高いということができる。
【０００７】
焼成温度の調整による高保磁力（ＨｃＪ）化には限界があるため、酸化アルミニウム等を添加する手法が用いられている。この手法によれば、線分ａで示される磁気特性を線分ｂにシフトすることができるものの、通常、磁気特性ポテンシャルは低下してしまう。したがって、線分ｃのように磁気特性ポテンシャルを低下させることなく高保磁力（ＨｃＪ）化することが望まれる。そのため、本発明は、磁気特性ポテンシャルをほとんど低下させることなく、高保磁力（ＨｃＪ）のフェライト永久磁石の製造を可能とすることを目的とする。
【課題を解決するための手段】
【０００８】
かかる目的のもと、本発明の六方晶Ｍ型フェライトを主成分とし、Ｆ：１０〜４００ｐｐｍを含むことにより前記課題を解決することができる。
本発明において、六方晶Ｍ型フェライトが下記の式（Ｉ）で表される組成を有すること
が好ましい。
Ａ1-xＲx（Ｆｅ12-yＭｅy）zＯ19  …（Ｉ）
ただし、ＡはＳｒ、Ｂａ、Ｃａ及びＰｂから選択される少なくとも１種の元素であって、Ｓｒを必ず含み、Ｒは希土類元素（Ｙを含む）及びＢｉから選択される少なくとも１種の元素であってＬａを必ず含み、ＭｅはＣｏであるかＣｏ及びＺｎである。
０．０４≦ｘ≦０．９
０．０４≦ｙ≦１．０
０．４≦ｘ／ｙ≦５．０
０．７≦ｚ≦１．２
また本発明のフェライト永久磁石は、Ｆ：５０〜３００ｐｐｍであることが好ましい。
【０００９】
以上のフェライト永久磁石は、六方晶Ｍ型フェライトの原料粉末と、フッ素化合物：０．０１〜０．４５ｗｔ％を含む組成物を加圧成形して成形体を得る工程（ａ）と、成形体を所定温度で加熱保持して焼結体を得る工程（ｂ）と、を備えるフェライト永久磁石の製造方法により製造することができる。
ここで、フッ素化合物としてはＳｒＦ2であることが好ましい。
【発明の効果】
【００１０】
本発明によれば、磁気特性ポテンシャルをほとんど低下させることなく、高保磁力（ＨｃＪ）のフェライト永久磁石の製造を可能とする。
【発明を実施するための最良の形態】
【００１１】
以下、本発明を詳細に説明する。
本発明のフェライト永久磁石は、Ｆ（フッ素）を含有することにより磁気特性ポテンシャルを低下させることなく、高保磁力（ＨｃＪ）のフェライト永久磁石を得ることを可能とする。ただし、Ｆの含有量が１０ｐｐｍ未満では保磁力（ＨｃＪ）向上の効果を享受することが困難である。一方で、Ｆの含有量が４００ｐｐｍを超えると保磁力（ＨｃＪ）の低下を引き起こす。したがって、本発明のフェライト永久磁石は、Ｆ含有量を１０〜４００ｐｐｍとする。好ましいＦ含有量は、５０〜３００ｐｐｍ、さらに好ましいＦ含有量は８０〜２００ｐｐｍである。
【００１２】
本発明において、Ｆを含有させることにより上述した効果が得られる理由は明確ではないが、後述する実施例にて示すように、保磁力（ＨｃＪ）向上のために従来から用いられている酸化アルミニウムは飽和磁化（σｓ）を低下させるのに対し、Ｆを含有させると飽和磁化（σｓ）が高くなる。また、Ｆを含有するフェライト永久磁石は、焼結体の結晶粒径が、Ｆを含有しない場合に比べて微細化するものの、酸化アルミニウムを添加する場合よりも絶対的な結晶粒径は大きい。そのために、酸化アルミニウムを含有するフェライト永久磁石に比べて残留磁束密度（Ｂｒ）が高く、磁気特性ポテンシャルの低下を防ぐことができる。
【００１３】
本発明を適用することのできるフェライト永久磁石は、特に限定されず、六方晶Ｍ型フェライトを主相とするフェライト永久磁石全般に適用することができる。
ここで、六方晶Ｍ型フェライトについて念のため言及しておくと、Ａ2+Ｏ・６Ｆｅ2Ｏ3又はＡＦｅ12Ｏ19の一般式で示される。そして、Ａは一般的に、Ｓｒ、Ｂａ、Ｃａ及びＰｂの１種又は２種以上である。
【００１４】
本発明は、Ａの一部をＬａで置換し、さらにＦｅの一部をＣｏで置換したＬａ−Ｃｏ含有Ｍ型フェライトに適用することが好ましい。このＬａ−Ｃｏ含有Ｍ型フェライトは、下記の式（Ｉ）で表される主成分を有することが好ましい。
Ａ1-xＲx（Ｆｅ12-yＭｅy）zＯ19  …（Ｉ）
ただし、ＡはＳｒ、Ｂａ、Ｃａ及びＰｂから選択される少なくとも１種の元素であって、Ｓｒを必ず含み、Ｒは希土類元素（Ｙを含む）及びＢｉから選択される少なくとも１種の元素であってＬａを必ず含み、ＭｅはＣｏであるかＣｏ及びＺｎである。
０．０４≦ｘ≦０．９
０．０４≦ｙ≦１．０
０．４≦ｘ／ｙ≦５．０
０．７≦ｚ≦１．２
より好ましくは、
０．０４≦ｘ≦０．５、
０．０４≦ｙ≦０．５、
であり、さらに好ましくは、
０．１≦ｘ≦０．４、
０．０４≦ｙ≦０．４、
である。
【００１５】
元素Ａ：
式（Ｉ）によるフェライト永久磁石の飽和磁化および保磁力を高くするためには、元素
ＡとしてＳｒおよびＣａの少なくとも１種を用いることが好ましく、特にＳｒを用いることが好ましい。元素Ａ中においてＳｒ＋Ｃａの占める割合、特にＳｒの占める割合は、好ましくは５１原子％以上、より好ましくは７０原子％以上、さらに好ましくは１００原子％である。元素Ａ中のＳｒの比率が低すぎると、飽和磁化と保磁力とを共に高くすることが難しくなる。
【００１６】
Ｒ（ｘ）：
式（Ｉ）において、元素Ｒの量を示すｘが小さすぎる、つまり元素Ｒの量が少なすぎる
と、六方晶Ｍ型フェライトに対する元素Ｍｅの固溶量を多くできなくなってきて、飽和磁化向上効果および／または異方性磁場向上効果が不充分となってくる。ｘが大きすぎると、六方晶Ｍ型フェライト中に元素Ｒが置換固溶できなくなってきて、例えば元素Ｒを含むオルソフェライトが生成し、飽和磁化が低くなってくる。したがって式（Ｉ）におけるｘ
は、０．０４≦ｘ≦０．９とすることが好ましい。
【００１７】
元素Ｒとして用いる希土類元素は、Ｙ、Ｓｃおよびランタノイド元素である。元素Ｒとしては、Ｌａを必ず用い、そのほかの元素を用いる場合には、好ましくはランタノイド元素の少なくとも１種、より好ましくは軽希土類元素の少なくとも１種、さらに好ましくはＮｄおよびＰｒの少なくとも１種を用いる。元素Ｒ中においてＬａの占める割合は、好ましくは４０原子％以上、より好ましくは７０原子％以上であり、飽和磁化向上のためには元素ＲとしてＬａだけを用いることが最も好ましい。これは、六方晶Ｍ型フェライトに対する固溶限界量を比較すると、Ｌａが最も多いためである。したがって、元素Ｒ中のＬａの割合が低すぎると元素Ｒの固溶量を多くすることができず、その結果、元素Ｍｅの固溶量も多くすることができなくなり、磁気特性向上効果が小さくなってしまう。なお、Ｂｉを併用すれば、仮焼温度および焼結温度を低くすることができるので、生産上有利である。
【００１８】
Ｍｅ（ｙ）：
式（Ｉ）において、元素Ｍｅの量を示すｙが小さすぎると飽和磁化向上効果および／ま
たは異方性磁場向上効果が不充分となってくる。ｙが大きすぎると、六方晶Ｍ型フェライト中に元素Ｍｅが置換固溶できなくなってくる。また、元素Ｍｅが置換固溶できる範囲であっても、異方性定数（Ｋ１）や異方性磁場（Ｈａ）の劣化が大きくなってくる。したがって本発明におけるｙは、０．０４≦ｙ≦１．０とすることが好ましい。
【００１９】
元素Ｍｅ中においてＣｏの占める割合は、好ましくは２０原子％以上、より好ましくは５０原子％以上、さらに好ましくは１００原子％である。元素Ｍｅ中におけるＣｏの割合が低すぎると、保磁力向上が不充分となる。
【００２０】
ｚ：
式（Ｉ）において、ｚが小さすぎると、Ｓｒおよび元素Ｒを含む非磁性相が増えるため
、飽和磁化が低くなってくる。ｚが大きすぎると、α−Ｆｅ2Ｏ3相または元素Ｍｅを含む非磁性スピネルフェライト相が増えるため、飽和磁化が低くなってくる。したがって本発明におけるｚは、０．７≦ｚ≦１．２とすることが好ましい。
【００２１】
式（Ｉ）において、ｘ／ｙが小さすぎても大きすぎても元素Ｒと元素Ｍｅとの価数の平
衡がとれなくなり、Ｗ型フェライト等の異相が生成しやすくなる。元素Ｍが２価イオンであって、かつ元素Ｒが３価イオンである場合、価数平衡の観点からはｘ／ｙ＝１とすべきであるが、元素Ｒを過剰にすることが好ましい。なお、ｘ／ｙ＞１の領域で許容範囲が大きい理由は、ｙが小さくてもＦｅ3+→Ｆｅ2+の還元によって価数の平衡がとれるためである。
【００２２】
式（Ｉ）において、酸素Ｏの原子数は１９となっているが、これは、元素Ｍｅがすべて
２価、元素Ｒがすべて３価であって、かつｘ＝ｙ、ｚ＝１のときの、酸素の化学量論組成比を示したものである。元素ＭｅおよびＲの種類やｘ、ｙ、ｚの値によって、酸素の原子数は異なってくる。また、例えば焼成雰囲気が還元性雰囲気の場合は、酸素の欠損（ベイカンシー）ができる可能性がある。さらに、ＦｅはＭ型フェライト中においては通常３価で存在するが、これが２価などに変化する可能性もある。また、Ｃｏ等の元素Ｍｅも価数が変化する可能性があり、これらにより金属元素に対する酸素の比率は変化する。本発明では、元素Ｒの種類やｘ、ｙ、ｚの値によらず酸素の原子数を１９と表示してあるが、実際の酸素の原子数は、これから多少偏倚した値であってよい。
【００２３】
本発明によるフェライト永久磁石の組成は、蛍光Ｘ線定量分析などにより測定することができるが、主成分および副成分以外の成分の含有を排除するものではない。
【００２４】
本発明によるフェライト永久磁石には、Ｓｉ成分、さらにはＣａ成分を含有することができる。Ｓｉ成分およびＣａ成分は、六方晶Ｍ型フェライトの焼結性の改善、磁気特性の制御、および焼結体の結晶粒径の調整等を目的として添加される。Ｓｉ成分としてはＳｉＯ2を、Ｃａ成分としてはＣａＣＯ3を、それぞれを使用するのが好ましいが、この例に限定されるものではない。添加量は、Ｓｉ成分について好ましくは、ＳｉＯ2換算で０．１５〜１．３５ｗｔ％で、かつＣａ成分のモル量とＳｉ成分のモル量の比Ｃａ／Ｓｉが０．３５〜２．１０、より好ましくはＳｉＯ2換算で０．３０〜０．９０ｗｔ％で、Ｃａ／Ｓｉが０．７０〜１．７５、さらに好ましくは０．４５〜０．９０ｗｔ％で、Ｃａ／Ｓｉが１．０５〜１．７５である。
【００２５】
本発明のフェライト永久磁石には、副成分としてＡｌ2Ｏ3および／またはＣｒ2Ｏ3が含有されていてもよい。Ａｌ2Ｏ3およびＣｒ2Ｏ3は、保磁力を向上させるが残留磁束密度を低下させる。したがって、Ａｌ2Ｏ3とＣｒ2Ｏ3との合計含有量は、残留磁束密度の低下を抑えるために好ましくは３ｗｔ％以下とする。なお、Ａｌ2Ｏ3および／またはＣｒ2Ｏ3添加の効果を充分に発揮させるためには、Ａｌ2Ｏ3とＣｒ2Ｏ3との合計含有量を０．１ｗｔ％以上とすることが好ましい。
【００２６】
本発明のフェライト永久磁石には、Ｎａ、Ｋ、Ｒｂ等のアルカリ金属元素は含まれないことが好ましいが、不純物として含有されていてもよい。これらをＮａ2Ｏ、Ｋ2Ｏ、Ｒｂ2Ｏ等の酸化物に換算して含有量を求めたとき、これらの含有量の合計は、フェライト永久磁石全体の３ｗｔ％以下であることが好ましい。これらの含有量が多すぎると、飽和磁化が低くなってしまう。
【００２７】
また、これらのほか、例えばＧａ、Ｉｎ、Ｌｉ、Ｍｇ、Ｔｉ、Ｚｒ、Ｇｅ、Ｓｎ、Ｖ、Ｎｂ、Ｔａ、Ｓｂ、Ａｓ、Ｗ、Ｍｏ等が酸化物として含有されていてもよい。これらの含有量は、化学量論組成の酸化物に換算して、それぞれ酸化ガリウム５ｗｔ％以下、酸化インジウム３ｗｔ％以下、酸化リチウム１ｗｔ％以下、酸化マグネシウム３ｗｔ％以下、酸化チタン３ｗｔ％以下、酸化ジルコニウム３ｗｔ％以下、酸化ゲルマニウム３ｗｔ％以下、酸化スズ３ｗｔ％以下、酸化バナジウム３ｗｔ％以下、酸化ニオブ３ｗｔ％以下、酸化タンタル３ｗｔ％以下、酸化アンチモン３ｗｔ％以下、酸化砒素３ｗｔ％以下、酸化タングステン３ｗｔ％以下、酸化モリブデン３ｗｔ％以下であることが好ましい。
【００２８】
本発明をフェライト焼結磁石に適用する場合、その平均結晶粒径は、好ましくは１．５μｍ以下、より好ましくは１μｍ以下、さらに好ましくは０．５〜１．０μｍである。結晶粒径は走査型電子顕微鏡によって測定することができる。
【００２９】
＜用途＞
本発明のフェライト永久磁石は、フェライト焼結磁石、フェライト磁石粉末、樹脂中に分散されるフェライト磁石粉末としてボンディッド磁石、および膜状の磁性相として磁気記録媒体などを構成することができる。
本発明によるフェライト焼結磁石、およびボンディッド磁石は所定の形状に加工され、以下に示すような幅広い用途に使用される。例えば、フューエルポンプ用、パワーウィンド用、ＡＢＳ（アンチロック・ブレーキ・システム）用、ファン用、ワイパ用、パワーステアリング用、アクティブサスペンション用、スタータ用、ドアロック用、電動ミラー用等の自動車用モータとして使用することができる。また、ＦＤＤスピンドル用、ＶＴＲキャプスタン用、ＶＴＲ回転ヘッド用、ＶＴＲリール用、ＶＴＲローディング用、ＶＴＲカメラキャプスタン用、ＶＴＲカメラ回転ヘッド用、ＶＴＲカメラズーム用、ＶＴＲカメラフォーカス用、ラジカセ等キャプスタン用、ＣＤ／ＬＤ／ＭＤスピンドル用、ＣＤ／ＬＤ／ＭＤローディング用、ＣＤ／ＬＤ光ピックアップ用等のＯＡ／ＡＶ機器用モータとして使用することができる。さらに、エアコンコンプレッサー用、冷凍庫コンプレッサー用、電動工具駆動用、ドライヤーファン用、シェーバー駆動用、電動歯ブラシ用等の家電機器用モータとしても使用することができる。さらにまた、ロボット軸、関節駆動用、ロボット主駆動用、工作機器テーブル駆動用、工作機器ベルト駆動用等のＦＡ機器用モータとしても使用することが可能である。その他の用途としては、オートバイ用発電器、スピーカ・ヘッドホン用マグネット、マグネトロン管、ＭＲＩ用磁場発生装置、ＣＤ−ＲＯＭ用クランパ、ディストリビュータ用センサ、ＡＢＳ用センサ、燃料・オイルレベルセンサ、マグネトラッチ、アイソレータ等に、好適に使用される。
【００３０】
本発明によるフェライト磁石粉末をボンディッド磁石に用いる場合には、その平均粒径を０．１〜５．０μｍとすることが望ましい。ボンディッド磁石用粉末のより望ましい平均粒径は０．１〜２．０μｍ、さらに望ましい平均粒径は０．１〜１．０μｍである。ボンディッド磁石を製造する際には、フェライト磁石粉末を樹脂、金属、ゴム等の各種バインダと混練し、磁場中または無磁場中で成形する。バインダとしては、ＮＢＲ（アクリロニトリルブタジエンゴム）、塩素化ポリエチレン、ポリアミド樹脂などが好ましい。成形後、硬化を行ってボンディッド磁石とする。
本発明のフェライト永久磁石を用いて、磁性層を有する磁気記録媒体を作製することができる。この磁性層は、前述したＭ型フェライト相を含む。磁性層の形成には、例えば蒸着法、スパッタ法などを用いることができる。スパッタ法で磁性層を形成する場合には、本発明によるフェライト焼結磁石をターゲットとして使用することもできる。なお、磁気記録媒体としては、ハードディスク、フレキシブルディスク、磁気テープ等が挙げられる。
【００３１】
＜製造方法＞
次に、本発明によるフェライト焼結磁石の好適な製造方法について説明する。本発明のフェライト焼結磁石の製造方法は、配合工程、仮焼工程、粉砕工程、粉砕工程、磁場中成形工程、および焼成工程を含む。なお、粉砕工程は、粗粉砕工程と微粉砕工程に分かれる。
＜配合工程＞
配合工程は、原料粉末を所定の割合となるように秤量後、湿式アトライタ、ボールミル等で１〜２０時間程度混合、粉砕処理する。出発原料としては、フェライト構成元素（Ｆｅ、元素Ａ、元素Ｒ、元素Ｍｅ等）の１種を含有する化合物、またはこれらの２種以上を含有する化合物を用いればよい。化合物としては酸化物、または焼成により酸化物となる化合物、例えば炭酸塩、水酸化物、硝酸塩等を用いる。出発原料の平均粒径は特に限定されないが、通常、０．１〜２μｍ程度とすることが好ましい。出発原料は、仮焼前の本工程ですべてを混合する必要はなく、各化合物の一部または全部を後添加とする構成にしても良い。例えば、Ｃｏ等の元素Ｍ成分は、一部または全部を仮焼後に添加する方が好ましい。
【００３２】
本発明では、配合工程において、Ｆ（フッ素）の供給源を出発原料の１つとして配合することができる。Ｆの供給源としては、Ｆ化合物を用いることになる。例えば、Ｆ化合物としては、ＳｒＦ2、ＦｅＦ2、ＦｅＦ3、ＣｌＦ、Ｆ2Ｏが掲げられる。
さらに、本発明では、配合工程において、添加物としてのＳｉ成分及び／又はＣａ成分を所定量添加することができる。
【００３３】
なお、本願明細書において、仮焼工程の前に副成分等の添加物を添加する行為を前添加といい、仮焼工程の後に添加する行為を後添加ということにすると、以上ではＦ化合物、Ｓｉ成分及び／又はＣａ成分を前添加する例をしめしている。しかし、本発明においてＦ化合物、Ｓｉ成分及び／又はＣａ成分は前添加に限らず、後添加することもできる。また、一部を前添加し、他の一部を後添加することもできる。
【００３４】
＜仮焼工程＞
配合工程で得られた原料組成物を仮焼する。仮焼は、通常、空気中等の酸化性雰囲気中で行われる。仮焼条件は特に限定されないが、通常、安定温度は１０００〜１３５０℃、安定時間は１秒間〜１０時間とすればよい。仮焼体は、実質的にマグネトプランバイト（Ｍ）型のフェライト構造を有し、その一次粒子径は、好ましくは２μｍ以下、より好ましくは１μｍ以下である。
【００３５】
＜粉砕工程＞
仮焼体は、一般に顆粒状、塊状等になっており、そのままでは所望の形状に成形ができないため、粉砕する。また、所望の最終組成に調整するための原料粉末、および添加物等を混合するために、粉砕工程が必要である。本工程で原料粉末等を添加することは後添加に該当する。粉砕工程は、粗粉砕工程と微粉砕工程に分かれる。なお、仮焼体を所定の粒度に粉砕することにより、ボンディッド磁石用のフェライト磁石粉末とすることもできる。
【００３６】
＜粗粉砕工程＞
前述のように、仮焼体は一般に顆粒状、塊状等であるので、これを粗粉砕することが好ましい。粗粉砕工程では、振動ミル等を使用し、平均粒径が０．５〜１０μｍになるまで処理される。なお、ここで得られた粉末を粗粉砕粉と呼ぶことにする。
＜微粉砕工程＞
粗粉砕粉を湿式アトライタ、ボールミル、あるいはジェットミル等によって粉砕し、平均粒径０．０８〜２μｍ、好ましくは０．１〜１μｍ、より好ましくは０．２〜０．８μｍ程度に粉砕する。微粉砕工程は、粗粉砕粉をなくすこと、後添加物を充分に混合すること、および磁気特性向上のために焼結体の結晶粒子を微細化すること等を目的として行われる。得られた微粉砕粉の比表面積（ＢＥＴ法により求められる）としては、７〜１２ｍ2／ｇ程度とすることが好ましい。粉砕時間は、粉砕方法にもよるが、例えば湿式アトライタでは３０分間〜１０時間、ボールミルによる湿式粉砕では１０〜４０時間程度、処理すればよい。
【００３７】
また、本発明においては、焼結体の磁気的配向度を高めるために、一般式Ｃｎ（ＯＨ）ｎＨｎ+2で示される多価アルコールを微粉砕工程で添加することが好ましい。ここで、前記一般式において、炭素数を表すｎの好ましい値は４〜１００、より好ましくは４〜３０、さらに好ましくは４〜２０、より一層好ましくは４〜１２である。多価アルコールとしては、例えばソルビトールが望ましいが、２種類以上の多価アルコールを併用しても良い。さらに、本発明で使用する多価アルコールに加えて、他の公知の分散剤を使用しても良い。
【００３８】
前述の一般式は、骨格がすべて鎖式であって、かつ不飽和結合を含んでいない場合の一般式である。多価アルコール中の水酸基数、水素数は、一般式で表される数よりも多少少なくても良い。すなわち、飽和結合に限らず、不飽和結合を含んでいても良い。基本骨格は鎖式であっても環式であっても良いが、鎖式であることが好ましい。また、水酸基数が炭素数ｎの５０％以上であれば、本発明の効果が実現するが、水酸基数は多い方が好ましく、水酸基数と炭素数が同程度であることが最も好ましい。この多価アルコールの添加量としては、添加対象物に対して０．０５〜５ｗｔ％、好ましくは０．１〜３ｗｔ％、より好ましくは０．３〜２ｗｔ％程度とすればよい。なお、添加した多価アルコールは、磁場中成形工程後の焼成工程で熱分解除去される。
【００３９】
＜磁場中成形工程＞
磁場中成形工程は、乾式成形、もしくは湿式成形のいずれの方法でも行うことができるが、磁気的配向度を高くするためには、湿式成形で行うことが好ましい。よって、以下では、湿式成形用スラリーの調製について説明した上で、磁場中成形工程の説明を行う。
湿式成形を行う場合、微粉砕工程を湿式で行い、得られたスラリーを所定の濃度に濃縮し、湿式成形用スラリーとする。濃縮は、遠心分離やフィルタープレス等によって行えば良い。この場合、微粉砕粉が、湿式成形用スラリー中の３０〜８０ｗｔ％程度を占めることが好ましい。また、分散媒としては水が好ましく、さらに、グルコン酸および／またはグルコン酸塩、ソルビトール等の界面活性剤を添加することが好ましい。次いで、湿式成形用スラリーを用いて磁場中成形を行う。成形圧力は０．１〜０．５ｔｏｎ／ｃｍ2程度、印加磁場は５〜１５ｋＯｅ程度とすれば良い。なお、分散媒は水に限らず、非水系溶媒を使用しても良い。非水系の分散媒を使用する場合には、トルエンやキシレン等の有機溶媒を使用することができる。この場合には、オレイン酸等の界面活性剤を添加することが好ましい。
【００４０】
＜焼成工程＞
得られた成形体を焼成し、焼結体とする。焼成は、通常、空気中等の酸化性雰囲気中で行われる。焼成条件は特に限定されないが、通常、例えば５℃／時間程度で昇温し、安定温度は１１００〜１３００℃、より好ましくは１１５０〜１２５０℃で、安定時間は０．５〜３時間程度とすれば良い。
湿式成形で成形体を得た場合、成形体を充分に乾燥させないまま急激に加熱すると、成形体にクラックが発生する可能性がある。その場合、室温から１００℃程度まで、例えば１０℃／時間程度のゆっくりとした昇温速度にすることで、成形体を充分に乾燥し、クラック発生を抑制することが好ましい。また、界面活性剤（分散剤）等を添加した場合、１００〜５００℃程度の範囲で、例えば２．５℃／時間程度の昇温速度とすることで脱脂処理を行い、分散剤を充分に除去することが好ましい。
【００４１】
以上、フェライト焼結磁石の製造方法について説明したが、フェライト磁石粉末を製造する場合も、同様の工程を適宜採用することができる。本発明によるフェライト磁石粉末は、仮焼体から作製する場合と、焼結体から作製する場合の２つのプロセスが存在する。すなわち、仮焼体を粉砕し、これに必要な熱処理を施すことによりフェライト磁石粉末を得ることができる。また、焼結体を粉砕し、これに必要な熱処理を施すことによりフェライト磁石粉末を得ることもできる。つまり、フェライト磁石粉末としては、仮焼粉末、仮焼後に粉砕された粉末、仮焼および焼成を経た後に粉砕された粉末、いずれの形態も包含している。このフェライト磁石粉末は、ボンディッド磁石に供することができる。
【実施例】
【００４２】
出発原料として酸化鉄（Ｆｅ2Ｏ3）、炭酸ストロンチウム（ＳｒＣＯ3）、および水酸化ランタン（Ｌａ（ＯＨ）3）を用意した。これらの主成分を構成する出発原料を、焼成後の主組成がＳｒ0.8Ｌａ0.2Ｃｏ0.15Ｆｅ11.85Ｏ19となるように秤量した。この混合原料を湿式アトライタで２時間混合、粉砕してスラリー状の原料組成物を得た。このスラリーを乾燥後、大気中１１００〜１１５０℃で２．５時間保持する仮焼を行った。得られた仮焼粉を小型ロッド振動ミルで１０分間粗粉砕した。
【００４３】
得られた粗粉砕粉に、主成分に対して０．６ｗｔ％となるように酸化ケイ素（ＳｉＯ2）を、また１．４ｗｔ％となるように炭酸カルシウム（ＣａＣＯ3）を添加した。さらに、表１に示す添加物、０．５ｗｔ％のソルビトールを添加し、湿式ボールミルにて比表面積（ＢＥＴ値８．５ｍ2／ｇ）程度になるまで微粉砕を行った。得られた微粉砕スラリーの固形分濃度を７０〜７５％に調整し、湿式磁場成形機を使用して、１２ｋＯｅの印加磁場中で直径３０ｍｍ×厚み１５ｍｍの円柱状成形体を得た。成形体は大気中、室温にて充分に乾燥し、ついで大気中１１８０〜１２２０℃で１時間保持する焼成を行った。
【００４４】
得られた焼結体の中で、ＳｒＦ2を添加したものについてはイオンクロマト法により各々Ｆ含有量を測定した。その結果を表１に示す。
次に、得られた焼結体の平均結晶粒径を測定した。この結果も表１に示す。
さらに、得られた焼結体について、飽和磁化（σｓ）、残留磁束密度（Ｂｒ）及び保磁力（ＨｃＪ）を測定した。この結果も表１に示す。また、焼成温度毎の飽和磁化（σｓ）と残留磁束密度（Ｂｒ）の関係を図１に示す。図１中の「ref.」は表１の添加物を含まない焼結体を示す。なお、飽和磁化（σｓ）は、ＶＳＭ（Vibrating Sample Magnetometer：振動試料型磁力計）を用いて最大印加磁界２０ｋＯｅで測定した磁化容易軸方向の磁化曲線及び磁化困難軸方向の磁化曲線に基づいて求めている。ただし、測定の便宜上、飽和磁化（σｓ）は磁化容易軸方向の磁化曲線上で最大の磁化の値とした。また、残留磁束密度（Ｂｒ）及び保磁力（ＨｃＪ）は、最大印加磁場２５ｋＯｅのＢ−Ｈトレーサにて測定した。
【００４５】
表１に示すように、ＳｒＦ2を添加したフェライト永久磁石から、Ｆ（フッ素）の残存が確認された。
また、表１より、ＳｒＦ2を添加することにより結晶粒を微細化できるが、Ａｌ2Ｏ3を添加した場合に比べて微細化の程度は小さいことがわかる。
【００４６】
飽和磁化（σｓ）についてみると、Ａｌ2Ｏ3を添加すると飽和磁化（σｓ）は低下するのに対して、ＳｒＦ2を添加しても飽和磁化（σｓ）は低下せずに向上することがわかる。
【００４７】
【表１】
2006165364.tif 000003
【００４８】
次に、図１を参照すると、Ａｌ2Ｏ3添加によるフェライト永久磁石は、５０００Ｏｅ程度の高い保磁力（ＨｃＪ）を得ることはできるが、残留磁束密度（Ｂｒ）が４１００Ｇ程度である。また、調整しうる残留磁束密度（Ｂｒ）及び保磁力（ＨｃＪ）の範囲が極めて狭く、磁気特性ポテンシャルが低い。これに対して、０．１ｗｔ％、０．３ｗｔ％ＳｒＦ2を添加したフェライト永久磁石は、残留磁束密度（Ｂｒ）及び保磁力（ＨｃＪ）は、Ａｌ2Ｏ3添加によるフェライト永久磁石のそれよりも右上方に存在し、またその変動は直線的でかつ範囲が広い。そして、Ｆを９０ｐｐｍ、２６０ｐｐｍ含有するフェライト永久磁石は、熱処理温度を調整することにより、４１５０Ｇ以上の残留磁束密度（Ｂｒ）及び４７００Ｏｅ以上の保磁力（ＨｃＪ）を得ることができる。
以上の通りであり、フッ素化合物であるＳｒＦ2添加を所定量添加することにより、磁気特性ポテンシャルが高く、かつ高保磁力（ＨｃＪ）のフェライト永久磁石を得ることができる。
【図面の簡単な説明】
【００４９】
【図１】実施例で得られたフェライト永久磁石の焼成温度毎の飽和磁化（σｓ）と残留磁束密度（Ｂｒ）の関係を示すグラフである。
【図２】磁気特性ポテンシャルを説明するグラフである。
【図１】
2006165364.tif 000004
【図２】
2006165364.tif 000005